СЫРЬЕВАЯ СМЕСЬ ДЛЯ ИЗГОТОВЛЕНИЯ ДЕКОРАТИВНОГО СИЛИКАТНОГО КИРПИЧА
RAW MIX FOR MANUFACTURING OF DECORATIVE LIME-SAND BRICK

Изобретение относится к производству строительных материалов.
Известна сырьевая смесь для изготовления силикатного кирпича, содержащая, мас.%: кварцевый песок 90-95; молотую негашеную известь 5-10 [1].
Задача изобретения состоит в получении атмосферостойкого декоративного силикатного кирпича.
Технический результат достигается тем, что сырьевая смесь для изготовления декоративного силикатного кирпича, включающая кварцевый песок и молотую негашеную известь, дополнительно содержит песок с модулем крупности 1,0-2,5, полученный дроблением сиенита и/или лабродорита, и/или габбро, и/или диорита, при следующем соотношении компонентов, мас.%: кварцевый песок 40,0-90,0; молотая негашеная известь 5,0-10,0; песок, полученный дроблением сиенита и/или лабродорита, и/или габбро, и/или диорита 5,0-50,0.
В таблице приведены составы сырьевой смеси для изготовления декоративного силикатного кирпича.
Песок, полученный дроблением сиенита и/или лабродорита, и/или габбро, и/или диорита, смешивают с кварцевым песком, молотой негашеной известью, затем добавляют воду, вновь перемешивают и выдерживают до полного гашения извести. Из полученной смеси под давлением 15-17 МПа формуют кирпич, который подвергают автоклавной обработке в атмосфере насыщенного пара при давлении 0,9 МПа и температуре 175°С в течение 10 ч.
Таблица
Компоненты
Содержание в составах, мас.%
№1
№2
№3
№4
№5
№6
Кварцевый песок
40,0
50,0
60,0
70,0
80,0
90,0
Молотая негашеная известь
10,0
10,0
7,0
7,0
5.0
5,0
Песок, полученный дроблением:
- сиенита
-
10,0
10,0
-
5,0
-
- лабродорита
-
10,0
10,0
-
-
-
- габбро
-
20,0
5,0
23,0
-
5,0
- диорита
-
-
5,0
-
10,0
-
Силикатный кирпич, полученный из предложенной сырьевой смеси, декоративен, устойчив к атмосферным воздействиям.
Источники информации
1. Попов К.Н. Материаловедение для каменщиков, монтажников конструкций. - М.: Высшая школа, 1991. - С.189-192.